ОГНЕУПОРНАЯ СМЕСЬ
REFRACTORY MIXTURE

Изобретение относится к производству смесей, которые могут быть использованы в качестве обмазочного материала в строительстве печей.
Известна огнеупорная смесь, содержащая следующие компоненты, мас.%: фосфатное связующее 8,0-17,0; каолин 19,0-28,0; стальное волокно 1,0-3,0; шамот - остальное [1].
Задача изобретения состоит в повышении термостойкости слоя, полученного из смеси.
3
Технический результат достигается тем, что огнеупорная смесь, включающая связующее, каолин, стальное волокно, шамот, в качестве связующего содержит жидкое калиевое стекло с плотностью 1300-1350 кг/м и силикатным модулем 3,6-4 и дополнительно - глинозем при следующем соотношении компонентов, мас.%: указанное жидкое стекло 30,5-31,5; каолин 1,0-3,0; стальное волокно длиной 5-10 мм 1,0-3,0; глинозем 9,5-12,0; шамот - остальное.
В таблице приведены составы огнеупорной смеси.
Компоненты дозируют в требуемых количествах. Сухие компоненты смешивают, затем добавляют жидкое стекло и вновь смешивают. Смесью обмазывают изолируемую поверхность, например кирпичную кладку печи, слоем 3-5 мм и оставляют до затвердевания (высыхания).
Источники информации
1. SU 628128, С04B 28/34, 1978.